(57)【要約】  本発明は、航空機、船舶、鉄道車両及び車両の製造において、殊に２つのカバー層との結合によりサンドイッチ材料へとさらに加工されて使用されるような、高温フォームを製造する分野に関する。そのためには、該軽量構造用のそのようなサンドイッチ部材の製造に特に適している、高温フォーム（ＨＴフォーム）を製造する新種の方法が提供される。この方法を用いて、本発明により製造されるＨＴフォームの加工性の改善、並びに該サンドイッチ材料の質量軽減が達成される。該ＨＴフォームはさらに、硬質ブロックフォームに比べて明らかにより有利に製造されうる、硬質パーティクルフォームである。本発明において、殊に、繊維複合プロセスの際の樹脂吸収量の低下は、その表面構造のプロセスに制約された最適化により引き起こされる。
2021504189.tif 000002
【特許請求の範囲】
【請求項１】
サンドイッチ材料へとさらに加工するためのＨＴフォームを製造する方法であって、高温ポリマーの粒子を、金型内で、ＨＴフォーム成形品を形成しながら、焼結温度Ｔ１で発泡及び焼結させ、続いて金型キャビティを５〜１２０秒間、前記焼結温度を少なくとも１０℃上回り、かつＨＴポリマーのガラス転移温度を最大２０℃上回る温度Ｔ２に加熱することを特徴とする、前記方法。
【請求項２】
前記ＨＴポリマーの焼結温度Ｔ１が１４０〜２２０℃であり、前記ＨＴポリマーのガラス転移温度が２１０〜２３５℃であり、かつ温度Ｔ２が１８０〜２５５℃であることを特徴とする、請求項１に記載の方法。
【請求項３】
前記ＨＴポリマーの焼結温度Ｔ１が１４５〜１８０℃であり、前記ＨＴポリマーのガラス転移温度が２１５〜２３０℃であり、かつ温度Ｔ２が１９０〜２４０℃であることを特徴とする、請求項２に記載の方法。
【請求項４】
前記金型キャビティを１５〜９０秒間、温度Ｔ２に加熱することを特徴とする、請求項１から３までのいずれか１項に記載の方法。
【請求項５】
前記ＨＴポリマーが、ポリエーテルスルホン（ＰＥＳＵ）であることを特徴とする、請求項１から４までのいずれか１項に記載の方法。
【請求項６】
前記ＨＴポリマーが、ポリフェニルスルホン（ＰＰＳＵ）であることを特徴とする、請求項１から４までのいずれか１項に記載の方法。
【請求項７】
前記ＨＴポリマーが、ポリエーテルイミド（ＰＥＩ）であることを特徴とする、請求項１から４までのいずれか１項に記載の方法。
【請求項８】
前記高温ポリマーの粒子を、前記金型内で、前記ＨＴフォーム成形品を形成しながら、１４０〜１８０℃の焼結温度Ｔ１で、前記金型キャビティの温度Ｔ２への加熱の際に当初に使用された発泡剤少なくとも５質量％がなお前記材料中に存在するように発泡させることを特徴とする、請求項１から８までのいずれか１項に記載の方法。
【請求項９】
前記金型キャビティを５〜１２０秒間、前記焼結温度を少なくとも１５℃上回り、かつ前記ＨＴポリマーのガラス転移温度を下回る温度Ｔ２に加熱することを特徴とする、請求項１から８までのいずれか１項に記載の方法。
【請求項１０】
前記金型を、０．５〜５．０ｍｍの粒度を有する予備発泡されていないＨＴポリマー粒子で、発泡前に充填することを特徴とする、請求項１から９までのいずれか１項に記載の方法。
【請求項１１】
前記金型を、１．０〜１０ｍｍの最大粒度及び３０〜２００ｋｇ／ｍ３のかさ密度を有する予備発泡されたＨＴポリマー粒子で、発泡前に充填することを特徴とする、請求項１から９までのいずれか１項に記載の方法。
【発明の詳細な説明】
【技術分野】
【０００１】
本発明は、航空機、船舶、鉄道車両及び車両の製造において、殊に２つのカバー層との結合によりサンドイッチ材料へとさらに加工されて使用されるような、高温フォームを製造する分野に関する。そのためには、該軽量構造用のそのようなサンドイッチ部材の製造に特に適している、高温フォーム（ＨＴフォーム）を製造する新種の方法が提供される。この方法を用いて、本発明により製造されるＨＴフォームの加工性の改善、並びに該サンドイッチ材料の質量軽減が達成される。該ＨＴフォームはさらに、硬質ブロックフォームに比べて明らかにより有利に製造されうる、硬質パーティクルフォームである。
【０００２】
本発明において、殊に、繊維複合プロセスの際の樹脂吸収量の低下は、その表面構造のプロセスに制約された最適化により引き起こされる。
【０００３】
従来技術
パーティクルフォームは、多数の個々のポリマーフォームビーズからなり、該ビーズは、外形を形作る金型内でエネルギー供給下にその界面で焼結する。それにより、図１に発泡ポリプロピレン（ＥＰＰ）製の成形品の例で見られるように、特徴的な表面が生じる。明らかに、成形品においても依然として個々のフォームビーズの境界が認められる。
【０００４】
そのうえ、プロセスに制約されて、充填過程のために使用される空気の一部が常に該金型キャビティ中に残留し、このことは該フォームビーズ間の空洞をまねく。パーティクルフォーム金型に関する従来技術からは、これらの問題を最小限にする方法が知られている。そして、例えば、構造化された金型表面は、より支配的な構造が該フォーム表面へ刻印されることによって、観測者の眼にその粒子境界をぼやけさせることをもたらしうる。
【０００５】
しかしながら、このことは、該成形品がコアとしてサンドイッチ構造に利用されうる場合には、副次的にのみ重要である。ここでは、できるだけ閉じた表面への要望がある。これは実質的な３つの理由を有する：一方では、該（繊維複合材料の）カバー層の表面上への該フォームコア中の欠陥の写し取りを回避しなければならない。この現象は品質上の欠陥とみなされる。さらに、その軽量構造の最大の可能性の利用のために、該コア材料中への樹脂の浸透は、できる限り回避すべきである。最後に、プリプレグカバー層の使用の場合に、該フォーム表面上の空洞への該樹脂の浸透により、該カバー層中のいわゆる“乾いた”箇所のリスクがある。それらは殊に、該樹脂が完全にその隙間へ浸透されており、それによって該繊維の団結が不十分である、該フォームコア表面の箇所である。このことは、荷重下での該カバー層の機械的破壊をまねきうる。
【０００６】
これらの問題の解決のために、従来技術によればまず最初に、該フォーム表面を発泡の際に要望通りに変更するために、純粋にその金型製造から得られる解決手段が提供される。図２は、その金型内部空間において多孔質金属挿入物の使用が役立てられる方法を用いて製造された、特徴的な表面を示す。しかしながら、ここでも詳しく見ると、空洞はこの技術により完全に回避できないことが認められる。
【０００７】
そのような材料から完全に閉じた表面を実現するために、付加的に、該フォーム粒子焼結の工程の下流のプロセス工程において、該金型キャビティを、該フォームの成形品表面が流動性になり、その際に緻密なスキンが該フォーム上に形成されるような程度に加熱しなければならない。このスキンは、適したプロセス管理の際に完全に閉じており、ひいては液体を通さない。
【０００８】
従来技術によれば、ポリプロピレンフォーム（発泡ＰＰ、もしくはＥＰＰ）に関して、例えば、別個に製造しなければならないインライナーの形の適したコーティング材料の使用が知られている。このインライナーは、該フォームの製造プロセスの過程で溶融される。こうして、該インライナーは、該ＥＰＰフォームと結合させることができる。そのような方法は、例えば独国特許出願公開第２０１０２００１０４１１号明細書（DE 2010 200 10 411）に記載されている。独国特許出願公開第１９６４０１３０号明細書（DE 19 640 130）による一変型において、該インライナーから形成されたこのフィルムは、孔があいていてもよく、ひいては蒸気透過性であってよい。発泡ポリスチレン（ＥＰＳ）又はＥＰＰに限定される、欧州特許出願公開第１１５５７９９号明細書（EP 11 557 99）による他の変型において、蒸気処理工程が付加的に実施される。その際に、該成形品表面は溶融し、かつ閉じた表面が達成される。これら全ての方法は、付加的な方法工程及び一部には付加的な装入材料を必要とする。したがって、上述のさらなる技術的挑戦のより単純で代替的な解決手段への大きな技術的需要がさらにある。
【０００９】
国際公開第２０１７／１２５４１２号（WO 2017 125412）によれば、該フォーム表面の溶融のために放射エネルギーを利用することもできる。しかしながら、この手法は、プロセス及び安全性に関連した挑戦に基づいて、問題があるとみなさなければならない。
【００１０】
課題
したがって、議論された従来技術の背景に対して、本発明の課題は、ＨＴフォームから製造されるパーティクルフォームからなるフォームコアを有するサンドイッチ材料を製造するための、従来技術に対してより単純でより効率的な方法を、該サンドイッチ材料ができるだけ軽く、並びに良好な機械的安定性及びフォームコアとカバー層との間の良好な結合を有するように提供することであった。
【００１１】
殊に、課題は、単純かつ高いスループット速度で、できるだけ閉じたフォーム表面を有するＨＴフォームを製造することができる新規な方法を提供することであった。
【００１２】
特に好ましいのは、その際に、該ＨＴフォームを製造する新規な方法が、インモールド発泡法の変更の形で提供することができる場合であろう。この方法は、その際に、迅速かつ低エネルギーで実施可能であるべきである。
【００１３】
この箇所ではっきりと議論されないさらなる課題は、従来技術、詳細な説明、請求の範囲又は実施例から明らかになりうる。
【００１４】
解決手段
前記課題は、サンドイッチ材料へのさらなる加工に殊に適している、ＨＴフォームを製造する新種の方法によって解決される。本発明による方法はその際に、殊に、高温ポリマーの粒子が、金型内で、ＨＴフォーム成形品を形成しながら、焼結温度Ｔ１で発泡及び焼結されることによって特徴付けられている。その際に、該発泡の態様は、必ずしも該高温フォームを製造するための全発泡過程を含まない。むしろ、一方では、ある程度まで予備発泡された粒子を使用することができ、該粒子をさらなる発泡により最終的に本方法において成形品へと焼結させる。さらに、殊に付加的に及びそれ自体として特に好ましくは、焼結温度Ｔ１での発泡は完全に行われるのではなくて、むしろ、さらなる方法においてはじめて完了される。
【００１５】
本発明による方法はさらに、目下形成されたフォーム成形品が存在する金型キャビティが続いて、５〜１２０秒間、好ましくは１５〜９０秒間、極めて特に好ましくは６０秒まで温度Ｔ２に加熱されることによって特徴付けられている。この温度Ｔ２は、焼結温度Ｔ１を少なくとも１０℃上回り、かつ使用されるＨＴポリマーのガラス転移温度を最大２０℃上回る。第２工程での温度作用はその際に、該フォーム部分がつぶれるのを防止するためにできるだけ短いべきであり、これは、当業者には驚くべきことに、示された短い期間内で実現することができる。
【００１６】
好ましくは、該ＨＴポリマーの焼結温度Ｔ１は、１４０〜２２０℃、特に好ましくは１４５〜１８０℃である。該焼結温度はこの際に、双方とも可塑剤として役立つ、含まれる発泡剤及び使用される蒸気の影響により、ベースポリマーと呼ぶこともできるＨＴポリマーのガラス温度を明らかに下回る。
【００１７】
該ＨＴポリマーのガラス転移温度は、好ましくは２１０〜２３５℃、特に好ましくは２１５〜２３０℃である。該ガラス転移温度は、ブレンド中に存在するものではないＨＴポリマーについては、添加剤を含まない及び殊に発泡剤を加えない純粋なポリマーのガラス転移温度であると理解される。ブレンドについては、添加剤を含まない及び殊に発泡剤を加えないポリマー混合物中の１つの層の、相応して測定されるガラス転移温度であると理解される。
【００１８】
温度Ｔ２は最終的に、好ましくは１８０〜２５５℃及び特に好ましくは１９０〜２４０℃である。
【００１９】
本方法の特に温和で、それにもかかわらず機能する変型は、該金型キャビティが１５〜９０秒間、該焼結温度を少なくとも１５℃上回り、かつ該ＨＴポリマーのガラス転移温度を下回る温度Ｔ２に加熱されることによって特徴付けられている。
【００２０】
本発明による当該方法は、驚くべきことに、高温パーティクルフォーム及び複合材料カバー層からなるサンドイッチコアの場合の樹脂吸収量の低下をもたらす。この効果は、驚くべきことに、該金型キャビティを、該ポリマーが溶融するが、しかしながらその際に損傷されない程度に加熱することによって実現される。該材料表面上の空洞のほぼ完全な回避はその際に、当業者には結果として予測することができなかった。
【００２１】
高温ポリマー（ＨＴポリマー）として、殊に、２１０℃〜２３５℃のガラス転移温度Ｔｇを有するものが適している。より低いガラス転移温度を有する材料は、高温フォームの所望の性質の概要を満たすためにしばしば適していない。それに対して、より高いＴｇを有する材料は、殆ど入手できない。該ガラス転移温度の定義は、本発明によればその際に、材料の最も関連性のある（エネルギー的に最も大きい）熱転移に関する。このことは、該材料が好ましいこの実施態様においても全く、２１０℃を下回る二次熱転移を有することができることを意味する。これは、例えば相分離系、殊にポリマーブレンド（ポリマー混合物）の場合に生じる。
【００２２】
明らかに開示されたガラス転移温度が公知ではない材料については、このガラス転移温度は、ＤＳＣ（示差走査熱量測定法）によって測定することができる。当業者は、ＤＳＣが、最も高いガラス転移温度もしくは溶融温度を最小で２５℃上回るが、しかしながらその際に材料の最も低い分解温度を少なくとも２０℃下回る温度までの第１の加熱サイクル後に、該材料の試料が少なくとも２分間この温度で保持される場合にのみ、十分に有意義であることを知っている。その後再び、測定すべき最も低いガラス転移温度又は溶融温度を少なくとも２０℃下回る温度に冷却され、その際に、該冷却速度は、２０℃／分以下、好ましくは１０℃／分以下であるべきである。数分間のさらなる待ち時間後に、ついで実際の測定が行われ、その際に、通例１０℃／分又はそれ未満の加熱速度で、該試料は、最も高い溶融温度又はガラス転移温度を少なくとも２０℃上回るまで加熱される。
【００２３】
該ＤＳＣのさらなる実施、例えば試料調製に関して、当業者は、DIN EN ISO 11357-1及びISO 11357-2に従って実施することができる。その際に、該ＤＳＣは、それ自体として極めて安定な方法であり、その温度プログラムの偏差の場合にのみ、該測定結果におけるより大きな分散をまねきうる。
【００２４】
本発明による方法においてＨＴポリマーとして使用するのに特に適した材料として、ポリエーテルスルホン（ＰＥＳＵ）が判明している。ＰＥＳＵは、純粋なポリマーとして、約２２５℃のガラス転移温度を有する。
【００２５】
それとは選択的にかつ同じく好ましくは、ＨＴポリマーとして、ポリフェニルスルホン（ＰＰＳＵ）を使用することができる。この材料は、約２２０℃のガラス転移温度を有する。
【００２６】
本方法の特に好ましい変型において、該ＨＴポリマーは、ポリエーテルイミド（ＰＥＩ）である。ＰＥＩは、約２１７℃のガラス転移温度を有する。
【００２７】
本発明によれば、ブレンドも使用することができ、前記ブレンド中で１つの成分が、例えばそのガラス転移温度が低すぎるために、それ自体として単独では本発明によれば使用できないかもしれない。そのような混合物において、そうすると一方は、単独で取り出されても本発明により使用することができる第２の成分であろう。その際に、好ましくは、本発明によれば使用できるポリマーの割合は、双方のポリマーの混合物の６０質量％超、特に好ましくは７５質量％超になる。
【００２８】
本発明によれば使用できるブレンドのさらなる例は、ＰＰＳＵ及びＰＥＳＵからなる混合物である。そのようなブレンドは、１：９〜９：０．５、好ましくは１：１〜８．５：１のＰＥＳＵとＰＰＳＵとの比で使用することができる。
【００２９】
該方法を実施するために、さらなる、好ましくは実現されうる態様がある。こうして、温度Ｔ２への加熱フェーズの高温段階を実現するために、多様な可能性を考慮に入れることができる：
一方では、これは、エネルギー伝達媒体、例えば蒸気又は伝熱油が導かれる第２の循環路により実現することができる。その金型構造は、ここでは多様な実現化可能性、例えば該金型キャビティのシェル状構成、該成形品とは反対側の金型面への配管のはんだ付け又は生産的方法、例えば選択的レーザー焼結の使用が知られている。
【００３０】
さらに、誘導加熱可能である、挿入物又は内層を該金型内で使用することができる。双方の可能性の利点は、その目標温度への迅速かつ制御された加熱が保証されることである。
【００３１】
任意に、付加的に双方の変型において、該表面を迅速に冷却するためのさらなる循環路を付け加えることができる。
【００３２】
均質で緻密なカバー層を形成することができるように、フォームから緻密なポリマーへの転移により制約される体積低下は補償されるべきである。確かに、該方法をそのような補償なしで実施することも可能である。しかし、補償を考慮する場合に、質的により価値の高い結果となる。このためにも、異なる可能性がある。
【００３３】
任意に、該体積低下は、該金型を閉じることにより実現することができ、それにより、該金型のキャビティ体積は低下される。このことは、該金型の設計の際に考慮されるべきである。当業者は、これに関して、いわゆる“通気性金型”と呼ぶ。
【００３４】
しかしながら、より良好かつより単純な変型例は、該フォーム粒子の自己膨張の助けを借りて見ることができる。この自己膨張は、該フォームセル中に含まれる発泡剤により行われる。したがって、該高温ポリマーの粒子が、該金型内で該ＨＴフォーム成形品を形成しながら、１４０〜１８０℃の焼結温度Ｔ１で、該金型キャビティの温度のＴ２への加熱の際に、当初に使用された発泡剤少なくとも５質量％がなお該材料中に存在するように、発泡されることによる、本発明による方法の実施態様が好ましい。
【００３５】
すでに上記で説明したように、本発明によれば、本方法において、予備発泡された粒子も使用することができる。したがって、それから、異なるが同様に好ましい２つの方法変型が明らかになる：
これらのうち第１の方法変型は、該金型が、０．５〜５．０ｍｍの粒度を有する予備発泡されていないＨＴポリマー粒子で、該発泡前に充填されることによって特徴付けられている。
【００３６】
これらのうち第２の方法変型は、該金型が、１．０〜１０ｍｍの最大粒度及び３０〜２００ｋｇ／ｍ３のかさ密度を有する予備発泡されたＨＴポリマー粒子で、該発泡前に充填されることによって特徴付けられている。
【００３７】
好ましくは、本発明によるフォームは、未発泡の材料に比べてその密度の減少が１〜９８％、好ましくは５０〜９７％、特に好ましくは７０〜９５％になる発泡度を有する。好ましくは、該フォームは、２０〜１０００ｋｇ／ｍ３、好ましくは４０〜２５０ｋｇ／ｍ３、殊に好ましくは５０〜１５０ｋｇ／ｍ３の密度を有する。
【００３８】
好ましくは、該高温ポリマーの発泡されうる組成物は、該ポリマー自体に加えて、発泡剤０．５〜１０質量％、好ましくは１〜９質量％を有する。さらにまた、とりわけ０〜１０質量％、好ましくは１〜５質量％の添加剤が含まれていてよい。
【００３９】
該添加剤は、殊に、難燃添加剤、可塑剤、顔料、帯電防止剤、ＵＶ安定剤、造核剤、耐衝撃性改良剤、接着促進剤、レオロジー調整剤、鎖延長剤、繊維及び／又はナノ粒子であってよい。
【００４０】
難燃添加剤として、通例、リン化合物、殊にホスフェート、ホスフィン又はホスフィットが使用される。適したＵＶ安定剤及び／又はＵＶ吸収剤は、当業者に一般に公知である。通例、そのためには、ＨＡＬＳ化合物、Tinuvin類又はトリアゾール類が使用される。耐衝撃性改良剤として、通例、エラストマー相及び／又は軟質相を有するポリマー粒子が使用される。それらは、しばしば、コア−（シェル−）シェル粒子であって、それ自体として最大でも弱く架橋されており、かつ純粋なポリマーとして、該ＰＥＩと少なくとも最小限の混和性を有するであろう外側シェルを有する。顔料として、原則的に、公知のあらゆる顔料を使用することができる。殊により大量の場合に、もちろん、その発泡過程への影響は―例えば、０．１質量％を上回るより大量で使用される他の全ての添加剤の場合に―調査すべきである。これは、当業者には比較的僅かなコストで実施可能である。
【００４１】
適した可塑剤、レオロジー調整剤及び鎖延長剤は、当業者には、一般に、ＨＴポリマー又はＨＴポリマーを含有するブレンドからのシーティング、膜又は成形品の製造から公知であり、かつ相応して僅かなコストで、本発明による組成物からのフォームの製造に転用することができる。
【００４２】
任意に添加される該繊維は通例、ポリマー組成物に添加することができる、公知の繊維材料である。本発明の特に適した実施態様において、該繊維は、ＰＥＩ繊維、ＰＥＳ繊維、ＰＰＳＵ繊維又はブレンド繊維であり、後者は挙げたポリマーの選択したものからなる。
【００４３】
例えばチューブ、小板、ロッド、球として又は公知のその他の形状で存在していてよい、ナノ粒子は、通例、無機材料である。これらは、完成したフォーム中で同時に多様な機能をすることができる。例えば、これらの粒子は部分的に、発泡する際に造核剤として作用する。さらに、該粒子は、その機械的性質、例えば、該フォームの（ガス）拡散特性にも、影響を及ぼすことができる。さらに、該粒子は付加的に、難燃焼性に寄与する。
【００４４】
挙げたナノ粒子に加えて、ミクロ粒子又はあまり混和性ではない相分離ポリマーが造核剤として添加されていてもよい。その際に、記載されるポリマーは、その組成を考慮しながら、他の造核剤とは別個に見るべきである、それというのも、他の造核剤は主に、該フォームの機械的性質、該組成物の溶融粘度、ひいては該発泡条件への影響力を及ぼすからである。造核剤としての相分離ポリマーの付加的な作用は、この成分の付加的な所望の効果であるが、しかしながらこの場合に主な効果ではない。この理由から、これらの付加的なポリマーは全体のバランスで、さらに上記で、その他の添加剤とは別個に挙げられる。
【００４５】
該添加剤中に、任意に、その物理的性質の調節のためのさらなるポリマー成分９質量％までが含まれていてもよい。前記の付加的なポリマーは、例えば、ポリアミド、ポリオレフィン、殊にＰＰ、ポリエステル、殊にＰＥＴ、その他のＨＴポリマー、その中でも殊に硫黄をベースとするポリマー、例えばＰＳＵ、ＰＰＳＵ、ＰＥＳＵ又はポリ（メタ）アクリルイミドであってよい。
【００４６】
該発泡剤の選択は、比較的自由であり、かつ殊に選択された発泡方法、該ポリマーへの溶解度及び発泡温度により、当業者に決定される。適しているのは、例えば、アルコール、例えばイソプロパノール又はブタノール、ケトン、例えばアセトン又はメチルエチルケトン、アルカン、例えばイソ−又はｎ−ブタン、もしくはイソ−又はｎ−ペンタン、ヘキサン、ヘプタン又はオクタン、アルケン、例えばペンテン、ヘキセン、ヘプテン又はオクテン、ＣＯ２、Ｎ２、水、エーテル、例えばジエチルエーテル、アルデヒド、例えばホルムアルデヒド又はプロパナール、ハイドロ（クロロ）フルオロカーボン、化学発泡剤又はこれらの物質の複数からなる混合物である。
【００４７】
該化学発泡剤は、その発泡条件下で化学的に分解され、その際に本来の発泡剤を形成する、あまり揮発性ではないか又は不揮発性の物質である。それらの極めて単純な例は、ｔｅｒｔ−ブタノールであり、これは発泡条件下でイソブテン及び水を形成する。さらなる例は、ＮａＨＣＯ３、クエン酸もしくはそれらの誘導体、アゾジカルボンアミド（ＡＤＣ）、もしくはそれらから出発する化合物、トルエンスルホニルヒドラジン（ＴＳＨ）、オキシビス（ベンゾスルホヒドロアジド）（ＯＢＳＨ）又は５−フェニルテトラゾール（５−ＰＴ）である。
【００４８】
好ましくは、本発明によるパーティクルフォームは、０．４ＭＰａより大きいISO1926による引張強さ、５〜１５％のISO1926による破断伸び、６ＭＰａより大きい室温でのASTM C273によるせん断弾性率、０．３５ＭＰａより大きい室温でのASTM C273によるせん断抵抗、１０ＭＰａより大きい室温でのISO 844による圧縮弾性率及び０．３ＭＰａより大きいISO 844による室温での圧縮強さを有する。さらに以下に記載される、該パーティクルフォームを製造する方法の使用の際に、本発明によるガラス転移温度及びセルサイズを維持しながら、これらの機械的性質を遵守することは当業者には容易である。驚くべきことに、さらにまた、本発明によるパーティクルフォームが、航空産業において、殊に航空車両の内部空間における使用のために、重要な、FAR 25.852による防火法規もしくは燃焼特性のもとで適用可能であることも見出された。
【００４９】
本発明により製造されるＨＴフォームは、記載されたように、フォーム成形品もしくはフォームコア複合材料へとさらに加工することができる。これらのフォーム成形品もしくはフォームコア複合材料は、殊に、大量生産において、例えば車体製造のため又は自動車工業における内部被覆のため、鉄道車両製造又は船舶建造における内装部材のため、航空宇宙産業において、機械工学において、スポーツ用具の製造の際、家具製造の際又は風力発電機の建造の際に、使用することができる。
【図面の簡単な説明】
【００５０】
【図１】従来技術によるパーティクルフォーム成形品の特徴的な表面
【図２】従来技術による金型内での多孔質焼結金属の使用による、均質で比較的閉じているが、しかしながら部分的に開いたパーティクルフォーム表面
【図３】従来技術によるパーティクルフォーム成形品と、本発明により変更され、それ以外は類似の方法において製造されたパーティクルフォーム成形品との特徴的な表面の比較
【実施例】
【００５１】
実験を、ポリスルホン（ＰＥＳＵ及びＰＰＳＵ）をベースとするポリマーフォームビーズ及びポリエーテルイミド（ＰＥＩ）をベースとするポリマーフォームビーズを用いて実施した。該フォームビーズの加工は、Teubert Maschinenbau GmbH社の自動成形装置、型式TVZ162/100を用いて行った。
【００５２】
ＰＥＳＵをベースとするパーティクルフォームを、１４５〜１６５℃の温度範囲内で発泡させ、成形品へと焼結させた。該表面のスキン化を、１８５〜２３５℃の温度範囲内で行った。
【図１】
2021504189.tif 000003
【図２】
2021504189.tif 000004
【図３】
2021504189.tif 000005
【国際調査報告】
2021504189.tif 000006
2021504189.tif 000007
2021504189.tif 000008
2021504189.tif 000009